(57)【要約】本発明は、実質的に共有結合性のマトリクス材料を含んでいる半導体層に隣接している金属層であって；前記金属層は、１種類以上の第１金属及び１種類以上の第２金属を含んでおり；（a）前記第１金属は、Ｌｉ、Ｎａ、Ｋ、Ｒｂ、Ｃｓからなる群より選択され；（b）前記第２金属はＺｎ、Ｈｇ、Ｃｄ、Ｔｅからなる群より選択される金属層に関する。本発明はまた、このような材料を含んでいる電子デバイス、及びそれらの製造方法に関する。
2018534792.tif 000002
【特許請求の範囲】
【請求項１】
実質的に共有結合性のマトリクス材料を含んでいる半導体層に隣接している、金属層であって、
前記金属層は、１種類以上の第１金属及び１種類以上の第２金属を含んでおり、
（a）前記第１金属は、Ｌｉ、Ｎａ、Ｋ、Ｒｂ、Ｃｓからなる群より選択され、
（b）前記第２金属は、Ｚｎ、Ｈｇ、Ｃｄ、Ｔｅからなる群より選択される、金属層。
【請求項２】
前記金属層の厚さは、１〜１００ｎｍである、請求項１に記載の金属層。
【請求項３】
下記（i）及び（ii）の少なくとも一方を満たし、
（i）前記第１金属は、Ｎａ又はＬｉより選択される；
（ii）前記第２金属は、Ｚｎ及び／又はＴｅより選択される；
好ましくは、前記第１金属はＮａより選択され、前記第２金属はＺｎより選択される、請求項１又は２に記載の金属層。
【請求項４】
第１電極と第２電極との間に位置する、２つ以上の区別できる層と、
任意構成で、前記電極間の外部空間に配置されている、他のデバイス部品と、
を備えている電子デバイスであって、
前記区別できる層は、請求項１〜３のいずれか１項に記載の半導体層に隣接している金属層を備えている、電子デバイス。
【請求項５】
有機発光ダイオード又は有機光起電力素子である、請求項４に記載の電子デバイス。
【請求項６】
前記金属層は、前記電極のうち一方と隣接している、請求項４又は５に記載の電子デバイス。
【請求項７】
前記金属層は、電子注入層であるか、又は電荷発生層の一部であり、
好ましくは、電荷発生層の電子注入部である、請求項１〜６のいずれか１項に記載の電子デバイス。
【請求項８】
請求項１〜３のいずれか１項に記載の金属層の製造方法であって、
（i）前記半導体層を提供する、提供工程と、
（ii）１０−２Ｐａ未満の圧力にて、１００℃〜６００℃に加熱した蒸着源に含まれている組成物を共蒸着させる、共蒸着工程であって、前記組成物は、
（a）Ｌｉ、Ｎａ、Ｋ、Ｒｂ、Ｃｓからなる群より選択される、１種類以上の第１金属と、
（b）Ｚｎ、Ｈｇ、Ｃｄ、Ｔｅからなる群より選択される、１種類以上の第２金属と、
を含んでいる、共蒸着工程と、
（iii）前記第１金属及び前記第２金属を表面上に堆積させる、（ii）に引き続く１つ以上の共堆積工程であって、
前記表面は、前記工程（i）において提供される前記半導体層の表面であり、当該表面の温度は、前記蒸着源の温度未満である、共堆積工程と、
を含む、製造方法。
【請求項９】
前記組成物は、実質的に金属性であり、好ましくは金属合金である、請求項８に記載の製造方法。
【請求項１０】
前記実質的に金属性の組成物は、前記合金であり、
前記蒸着源の温度は、前記金属合金の融点よりも低温である、請求項９に記載の製造方法。
【請求項１１】
前記金属合金は、前記第１金属及び前記第２金属を含む均一相を有している、請求項９又は１０に記載の製造方法。
【請求項１２】
前記実質的に金属性の組成物は、前記合金であり、
前記金属合金の融点は、前記第１金属及び／又は前記第２金属よりも高温である、請求項９〜１１のいずれか１項に記載の製造方法。
【請求項１３】
下記（i）及び（ii）の少なくとも一方を満たす、請求項８〜１２のいずれか１項に記載の製造方法。
（i）前記第１金属はナトリウムである
（ii）前記第２金属は亜鉛である
【請求項１４】
請求項４〜７のいずれか１項に記載の電子デバイスの製造方法であって、
前記製造方法は
（i）前記第１電極、及び、（前記デバイス中に存在する場合は）前記第１電極と前記半導体層との間に配置されている層を順次提供する(providing subsequently)工程と、
（ii）（i）の工程に続いて、請求項８〜１３のいずれか１項に記載の製造方法によって、前記半導体層及び前記金属層を提供する工程と、
（iii）（前記デバイス中に存在する場合は）前記金属層と前記第２電極との間にある残余の層、前記第２電極、及び、（存在する場合は）前記電極間の外部空間に配置されている他の任意の電子デバイス部品を提供する工程と、
を含む、製造方法。
【請求項１５】
（i）請求項１〜３のいずれか１項に記載の金属層の製造、及び／又は、（ii）請求項４〜７のいずれか１項に記載の電子デバイスの製造、のための金属合金の使用であって、
前記合金は、
（i）Ｌｉ、Ｎａ、Ｋ、Ｒｂ及びＣｓより選択される、１種類以上の第１金属と、
（ii）Ｚｎ、Ｃｄ、Ｈｇ及びＴｅより選択される、１種類以上の第２金属と、
を含む１つ以上の均一相を有している、使用。
【発明の詳細な説明】
【技術分野】
【０００１】
本発明は、金属材料、金属材料からなる金属層及び前記金属層を有する電子デバイスに関連する。本発明はまた、これらの製造方法、本発明の金属層及び電子デバイスを製造するための中間物として応用できる金属合金に関連する。
【背景技術】
【０００２】
少なくとも一部が有機化学によって得られる材料に基づく電子デバイスの中でも、有機発光ダイオード（ＯＬＥＤ）は卓越した地位にある。１９８７年、Tang et al.が高効率のＯＬＥＤを実証して以降（C.W. Tang et al., Appl. Phys. Lett. 51 (12), 913 (1987)）、ＯＬＥＤは有望な候補物から、高級商用ディスプレイへと発展した。ＯＬＥＤは、概ね有機材料からできた薄い層が連なっている。通常、前記層の厚さは１ｎｍ〜５μｍである。通常は、真空蒸着か、又は溶液から（例えば、スピンコーティング又はジェット印刷によって）のいずれかによって、前記の層を形成する。
【０００３】
カソードに由来する電子の形態、及びアノードに由来する正孔の形態である電荷キャリアが、両極間に配置された有機層へと注入された後に、ＯＬＥＤは発光する。電荷キャリアの注入は、印加された外部電圧を受けて発生し、それに続いて発光部中に励起子が形成され、これらの励起子が再結合して発光が生じる。１つ以上の電極は透明又は半透明であり、多くの場合、透明酸化物（酸化インジウムスズ（ＩＴＯ）等）の形態、又は薄い金属層の形態である。
【０００４】
ＯＬＥＤの発光層（ＬＥＬ）又は電子輸送層（ＥＴＬ）で使用されるマトリクス化合物の中でも、非局在電子の共役系を有する１つ以上の構造部分を有している化合物、及び／又は、自由電子対を有する原子を含んでいる化合物は、重要な地位にある。ここ１０年間で、以下の二つの機能的特徴を様々な組み合わせで有しているマトリクス化合物に、特に注目が集まった。一つは、例えば周期表の１５〜１６族の原子上に局在化している自由電子対の存在である。もう一つは、不飽和有機化合物の形態で最もよくみられる、非局在電子の共役系の存在である。現在、広汎な電子輸送マトリクスが入手可能である。この範囲には、同素環芳香系、及び／又は、炭素−炭素二重結合及び三重結合のみを有している炭化水素マトリクスのものから、ホスフィンオキシド及びジアゾールから選択される強い極性基を有しているマトリクスのものまでが包含される。
【０００５】
電気的特性（特に導電性）を改良するために、電荷輸送半導体材料に電気的ドーピングを施すことが、１９９０年代より知られている（例えば、ＵＳ５０９３６９８Ａ）。現在最もよく利用されており（例えば、ディスプレイの工業的製造に）、標準的な方法である熱蒸着によって製造されるＥＴＬをｎ型ドープする、特に単純な方法とは、以下のものである。すなわち、（i）１つの蒸着源からマトリクス化合物を気化させ、（ii）別の蒸着源から強い陽性金属を気化させ、（iii）冷却した表面にこれらを共堆積させる方法である。
【０００６】
マトリクス及びドーパントを含んでいる混合層中においてｎ型ドーパントを利用する以外にも、別のデバイス設計方法として、ドープされるべきマトリクス材料の層に隣接している層においてｎ型ドーパントを使用する方法がある。
【０００７】
より強いｎ型ドーパントの必要性と、当該ドーパントの環境条件における高い反応性及び高い敏感性との間には内在的な齟齬がある。そのため、それらの産業利用一般、そして特に、最新の品質保証（ＱＡ）の要求を満たすことが困難となっている。
【０００８】
ＷＯ２０１５／０９７２３２として公開された先行出願には、最新の技術水準が簡潔にまとめられており、同出願では前述した問題点のいくつかに対処することに成功している。この分野における進歩が続いているにもかかわらず、穏やかで高い再現性のある製造条件下において、広範な種類のマトリクス化合物に対して高性能の半導体材料を提供できる強力なｎ型ドーパントに対する要求は、未だ満たされていない。
【０００９】
本発明の目的は、従来技術の欠点を克服し、改良された性能を有する金属層を提供することにある。
【００１０】
本発明の第二の目的は、実質的に共有結合性の層と隣接している金属層を使用している、電子デバイスを提供することである。
【００１１】
本発明の第三の目的は、改良された金属層の製造方法、及び改良された金属層を備えている電子デバイスの製造方法を提供することである。
【００１２】
本発明の第四の目的は、（i）改良された金属層の製造を容易にする空気安定性のある金属組成物、及び／又は、（ii）改良された金属層を備えている電子デバイスの製造における中間物として有利に利用できる金属組成物、を提供することである。
【発明の概要】
【００１３】
前記の目的は、以下によって達成される：
実質的に共有結合性のマトリクス材料を含んでいる半導体層に隣接している、金属層であって、
前記金属層は、１種類以上の第１金属及び１種類以上の第２金属を含んでおり、
（i）前記第１金属は、Ｌｉ、Ｎａ、Ｋ、Ｒｂ及びＣｓからなる群より選択され、
（ii）前記第２金属は、Ｚｎ、Ｃｄ、Ｈｇ及びＴｅからなる群より選択される、金属層。
【００１４】
「金属性／金属(metallic)」という用語は、９０原子％以上、好ましくは９５原子％以上、より好ましくは９８原子％以上、より一層好ましくは９９原子％以上、最も好ましくは９９．９原子％以上が金属性元素からなる、材料、層、電極又はカソードを表すと理解されたい。本願においては、水素、ホウ素、炭素、ケイ素、窒素、リン、ヒ素、酸素、硫黄、セレン、ハロゲン及び希ガスを除くすべての元素は、金属性であると解釈される。前記金属層は、金属性の導電性を示してもよいし、半導性を示してもよい。
【００１５】
一実施形態において、（i）前記第１金属は、Ｌｉ及びＮａより選択されるか、及び／又は、（ii）前記第２金属は、Ｚｎ及びＴｅより選択される。より好ましい実施体系においては、前記第１金属はＮａであり、前記第２金属はＺｎである。
【００１６】
好ましくは、第１金属の総量は、金属層に対して０．０１重量％より多く、好ましくは０．１重量％より多く、より好ましくは０．５重量％より多く、より一層好ましくは１重量％より多く、最も好ましくは２重量％より多く、更に好ましくは５重量％より多い。
【００１７】
別の一実施形態において、第１金属の総量は、金属層中の第１金属及び第２金属の総量に対して９５重量％未満であり、好ましくは９０重量％未満であり、より好ましくは５０重量％未満であり、より一層好ましくは２０重量％未満であり、最も好ましくは１０重量％未満であり、更に好ましくは５重量％未満である。
【００１８】
好ましくは、第１金属及び第２金属の総量は、金属層に対して９０重量％以上であり、より好ましくは９５重量％以上であり、より一層好ましくは９８重量％以上であり、より一層好ましくは９９重量％以上であり、最も好ましくは９９．５重量％以上である。金属層の厚さは、好ましくは１〜１００ｎｍであり、より好ましくは２〜５０ｎｍであり、より一層好ましくは３〜３０ｎｍであり、最も好ましくは５〜２０ｎｍである。
【００１９】
好ましい一実施形態において、前記金属層は実質的に均一である。実質的に均一な層は、（i）化学組成及び／又は物理化学的特性の点において、互いに区別されうる空間領域を含んでいないものであるか、又は（ii）そのような領域が、任意の方向において１μｍの大きさを超えないものである、と理解されたい。
【００２０】
別の可能な一実施形態において、金属層は実質的に等方性を有している。実質的に等方な層においては、前記の層の構成要素又は物理化学的特性のいずれもが、選択された方向において規則的な変化を示さないと理解されたい。
【００２１】
好ましくは、前記金属層は固体である。固体の特徴（結晶性構造を示すＸ線回折パターン、弾性的なふるまい、融点又はガラス転移等）が、（i）直接的に金属層において見られる、又は（ii）金属層に対応する化学的組成を有しているバルク状態において見られる、の少なくとも一方を満たす場合には、当該金属層は固体であるとされる。
【００２２】
「実質的に共有結合性」とは、主に共有結合によって互いに結合されている元素を有している化合物を意味すると理解されたい。実質的に共有結合性のマトリクス材料は、１種類以上の実質的に共有結合性の化合物からなる。実質的に共有結合性の材料は、低分子量化合物を含んでよい。この低分子量化合物は、好ましくは、真空蒸着（ＶＴＥ）による処理が可能で、分解しない程度に安定でありうる。あるいは、実質的に共有結合性の材料は、重合性化合物を含む高分子材料を含んでよい。実質的に共有結合性である高分子マトリクス材料を含む前記の層は、溶媒に溶解する高分子の溶液処理によって有利に製造することができる。
【００２３】
実質的に共有結合性の高分子マトリクス化合物は、好ましくは、骨格原子及び周辺原子の両方を有している。実質的に共有結合性の化合物における骨格原子は、隣接する２つ以上の原子と共有結合している。実質的に共有結合性の化合物における他の原子は、周辺原子である。周辺原子は、隣接する１つの原子と共有結合している。カチオン及びアニオンを含んでいる化合物は、カチオン又はアニオンの少なくとも一方が１０個以上の共有結合している原子を有しているならば、実質的に共有結合性と見做される。
【００２４】
実質的に共有結合性のマトリクス化合物の好ましい例は、主にＣ、Ｈ、Ｏ、Ｎ、Ｓの共有結合から構成される有機化合物である。この有機化合物は、任意構成で、Ｂ、Ｐ、Ａｓ、Ｓｅの共有結合を有していてもよい。有機マトリクス化合物の機能を果たしうる有機化合物の更なる例としては、炭素と金属との共有結合を有している有機金属化合物、有機リガンドを有している金属複合体、及び有機酸の金属塩が挙げられる。
【００２５】
一実施形態において、有機マトリクス化合物は金属原子を有しておらず、その骨格原子のほとんどがＣ、Ｏ、Ｓ、Ｎから選択される。
【００２６】
金属含有層が電子輸送層又は電子注入層として好適である好ましい一実施形態においては、同じ標準化条件にてサイクリックボルタンメトリーで測定した場合に、実質的に共有結合性のマトリクス材料における任意の実質的に共有結合性のマトリクス化合物の還元電位の値が、テトラキス（キノキサリン−５−イルオキシ）ジルコニウムから得られる値よりも負であることが有利でありうる。また、任意の実質的に共有結合性のマトリクス化合物の還元電位の値は、好ましくは４，４’−ビス（４，６−ジフェニル−１，３，５−トリアジン−２−イル）−１，１’−ビフェニルよりも負であり、より好ましくは２，４，６−トリ（ビフェニル−４−イル）−１，３，５−トリアジンよりも負であり、より一層好ましくは２，４，６−トリフェニルトリアジンよりも負であり、より一層好ましくは２，４，７，９−テトラフェニル−１，１０−フェナントロリンよりも負であり、非常に好ましくは４，７−ジフェニル−１，１０−フェナントロリンよりも負であり、より一層好ましくは１，３，５−トリス（１−フェニル−１Ｈ−ベンゾイミダゾール−２−イル）ベンゼンよりも負であり、最も好ましくはピレンよりも負であり、更に好ましくは［１，１’−ビナフタレン］−２，２’−ジイルビス（ジフェニルホスフィンオキシド）よりも負である。
【００２７】
その一方で、好ましくは、実質的に共有結合性のマトリクス化合物からなる実質的に共有結合性のマトリクス材料は、個々の化合物について標準化条件にて測定した場合、酸化還元電位がＮ２，Ｎ２，Ｎ２’，Ｎ２’，Ｎ７，Ｎ７，Ｎ７’，Ｎ７’−オクタフェニル−９，９’−スピロビ［フルオレン］−２，２’，７，７’−テトラアミンよりも正であることが好ましい。実質的に共有結合性のマトリクス材料の還元電位は、好ましくはトリフェニレンよりも正であり、より好ましくはＮ４，Ｎ４’−ジ（ナフタレン−１−イル）−Ｎ４，Ｎ４’−ジフェニル−［１，１’−ビフェニル］−４，４’−ジアミンよりも正であり、より一層好ましくはビス（４−（９Ｈ−カルバゾール−９−イル）フェニル）（フェニル）ホスフィンオキシドよりも正であり、最も好ましくは３−（［１，１’−ビフェニル］−４−イル）−５−（４−（ｔｅｒｔ−ブチル）フェニル）−４−フェニル−４Ｈ−１，２，４−トリアゾールよりも正である。
【００２８】
別の一実施形態において、実質的に共有結合性のマトリクス化合物は６つ以上、より好ましくは１０以上、より一層好ましくは１４以上の非局在化電子の共役系を有している。
【００２９】
非局在化電子の共役系の例としては、π結合及びσ結合が交互に並んでいる系が挙げられる。任意的に、原子間にπ結合を有している１つ以上の２原子構造ユニットは、１つ以上の孤立電子対を有している原子によって置換可能である（通常は、Ｏ、Ｓ、Ｓｅ、Ｔｅから選択される２価の原子によって、あるいは、Ｎ、Ｐ、Ａｓ、Ｓｂ、Ｂｉから選択される３価の原子によって）。好ましくは、非局在化電子の共役系は、ヒュッケル則に従う１つ以上の芳香環又は芳香族複素環を含む。同様に好ましくは、実質的に共有結合性のマトリクス化合物は、共有結合によって連結しているか、又は縮合している、２つ以上の芳香環又は芳香族複素環を含んでよい。
【００３０】
特定の一実施形態において、実質的に共有結合性のマトリクス化合物は、共有結合している原子からなる環を含み、前記の環において１つ以上の原子がリンである。
【００３１】
より好ましい一実施形態において、共有結合している原子からなるリンを有する環は、ホスフェピン環である。
【００３２】
別の好ましい実施体系において、実質的に共有結合性のマトリクス化合物は、ホスフィンオキシド基を含む。同様に好ましくは、実質的に共有結合性のマトリクス化合物は、１つ以上の窒素原子を有している複素環を含む。本発明の半導体材料用の有機マトリクス化合物として特に優れている、窒素を有している複素環化合物の例としては、ピリジン構造部分、ジアジン構造部分、トリアジン構造部分、キノリン構造部分、ベンゾキノリン構造部分、キナゾリン構造部分、アクリジン構造部分、ベンゾアクリジン構造部分、ジベンゾアクリジン構造部分、ジアゾール構造部分及びベンゾジアゾール構造部分を、１つのみ又は組み合わせで有しているマトリクスが挙げられる。
【００３３】
第二の目的は、以下によって達成される：
第１電極と第２電極との間に位置する、２つ以上の区別できる層と、
任意構成で、前記電極間の外部空間に配置されている、他のデバイス部品と、
を備えている電子デバイスであって、
前記電極間に位置する層の１つ以上は、金属層であり、
前記電極間に位置する層の１つ以上は、前記の段落に記載の実質的に共有結合性のマトリクス材料を含む、電子デバイス。
【００３４】
好ましくは、前記デバイスは有機発光ダイオード又は有機光起電力素子である。
【００３５】
一実施形態において、前記金属層は、電極に隣接している。より好ましくは、金属層に隣接している電極は、カソードである。
【００３６】
好ましい一実施形態において、カソードは金属性である。金属性カソードは、金属性の導電性又は半導性を示す、純金属又は金属合金からなりうる。
【００３７】
別の一実施形態において、金属層は電荷発生層の一部として提供され、好ましくは、電荷発生層の電子注入部として提供される。
【００３８】
前述した材料又は層に係る「金属性」という用語の定義は、電極又はカソードに対しても同様に適用されると理解されたい。
【００３９】
本発明の第三の目的は、以下によって達成される：
本発明における金属層の製造方法であって、
（i）前記半導体層を提供する、提供工程と、
（ii）１０−２Ｐａ未満（好ましくは５×１０−３Ｐａ未満、より好ましくは１０−３Ｐａ未満、より一層好ましくは５×１０−４Ｐａ未満、最も好ましくは１０−４Ｐａ未満）の圧力にて、１００℃〜６００℃（好ましくは１５０℃〜５５０℃、より好ましくは２００℃〜５００℃、より一層好ましくは２５０℃〜４５０℃、最も好ましくは３００℃〜４００℃）に加熱した蒸着源に含まれている組成物から、１種類以上の第１金属及び１種類以上の第２金属を共蒸着させる、共蒸着工程であって、前記組成物は、
（a）Ｌｉ、Ｎａ、Ｋ、Ｒｂ、Ｃｓからなる群より選択される、１種類以上の第１金属と、
（b）Ｚｎ、Ｈｇ、Ｃｄ、Ｔｅからなる群より選択される、１種類以上の第２金属と、
を含んでいる、共蒸着工程と、
（iii）前記１種類以上の第１金属及び前記１種類以上の第２金属を表面上に堆積させる、（ii）に引き続く１つ以上の共堆積工程であって、前記表面は、前記工程（i）において提供される前記層の表面であり、当該表面の温度は、前記蒸着源の温度未満である、共堆積工程と、
を含む、製造方法。
【００４０】
一実施形態において、蒸着源に含まれている組成物は、実質的に金属性である。「実質的に金属性の組成物」という用語は、１種類以上の第１金属及び１種類以上の第２金属を、いずれもその少なくとも一部は、実質的な元素形態で含む組成物のことであると理解されたい。
【００４１】
「実質的に元素形態」については、電子状態及びエネルギー、並びに含まれている金属原子の化学結合の観点において、金属塩、有機金属化合物、金属−非金属間の共有結合を有している他の化合物、又は配位金属化合物の形態よりも、単体金属、自由金属原子又は金属原子のクラスターの形態に近い形態のことであると理解されたい。
【００４２】
「金属合金」とは、純粋な単体金属、原子化した金属、金属分子及び金属クラスター、実質的に元素形態である金属の他の例、以外のものを表すと理解されたい。
【００４３】
好ましい実質的に金属性の組成物は金属合金であり、より好ましくは均一な金属合金であり、最も好ましくは第１金属及び第２金属を含む均一相を１つ以上有している合金である。
【００４４】
「金属合金」については、９０原子量％以上、好ましくは９５原子量％、より好ましくは９８原子量％、より一層好ましくは９９原子量％、最も好ましくは９９．９原子量％が金属元素である、実質的に金属性の組成物のことであると理解されたい。前述したように、水素、ホウ素、炭素、ケイ素、窒素、リン、ヒ素、酸素、硫黄、セレン、ハロゲン及び希ガスを除くすべての元素を、金属性とみなす。均一な金属合金については、単一の固相又は液相をからなる合金のことであると理解されたい。好ましくは、単一相は固相である。
【００４５】
蒸着源に含まれている組成物における第１金属は、ナトリウムが好ましい。蒸着源に含まれている組成物における第２金属は、亜鉛が好ましい。
【００４６】
更に好ましくは、蒸着源に含まれている金属合金において、合金中の第１金属及び第２金属の総量は１０重量％以上であり、より好ましくは５０重量％以上であり、より一層好ましくは９０重量％以上であり、より一層好ましくは９５重量％以上であり、最も好ましくは９９重量％以上である。
【００４７】
最も好ましくは、蒸着源の温度は金属合金の融点未満である。
【００４８】
本発明の第三の目的は以下によって更に達成される：
本発明の電子デバイスの製造方法であって、
（i）前記第１電極、及び、（前記デバイス中に存在する場合は）前記第１電極と前記半導体層との間に配置されている層を順次提供する(providing subsequently)工程と、
（ii）（i）の工程に続いて、本発明の製造方法によって、前記半導体層及び前記金属層を提供する工程と、
（iii）（前記デバイス中に存在する場合は）前記半導体層と前記第２電極との間にある残余の層、前記第２電極、及び、（存在する場合は）前記電極間の外部空間に配置されている他の任意の電子デバイス部品を提供する工程と、
を含む、製造方法。
【００４９】
本発明の第四の目的は、以下によって達成される：
Ｌｉ、Ｎａ、Ｋ、Ｒｂ、Ｃｓより選択される、１種類以上の第１金属と、
Ｚｎ、Ｃｄ、Ｈｇ及びＴｅより選択される、１種類以上の第２金属と、
を含む１つ以上の均一相を有している金属合金。
【００５０】
本発明の第四の目的は、以下によっても達成される：
前述の本発明の金属層の製造、及び／又は、本発明の金属層を備える電子デバイスの製造のための、前記金属合金の使用。
【００５１】
好ましくは、第２金属は亜鉛である。より好ましくは、合金中のＺｎ含有率は８０重量％以上であり、好ましくは８５重量％以上であり、より一層好ましくは９０重量％以上であり、最も好ましくは９５重量％以上である。
【００５２】
同様に好ましくは、合金中の第１金属の総量は０．０１重量％以上であり、より好ましくは０．１重量％以上であり、より一層好ましくは０．５重量％以上であり、より一層好ましくは１重量％以上であり、最も好ましくは２重量％以上であり、更に好ましくは５重量％である。
【図面の簡単な説明】
【００５３】
【図１】本発明を組み込むことができるデバイスの、模式図である。
【図２】本発明を組み込むことができるデバイスの、模式図である。
【発明を実施するための形態】
【００５４】
［デバイスの構造］
図１はアノード（１０）、発光層を含んでいる有機半導体層（１１）、電子輸送層（ＥＴＬ）（１２）、及びカソード（１３）の積層体を表す。その他の層も、本明細書において説明するように、これら描かれている層の間に挿入されてよい。
【００５５】
図２はアノード（２０）、正孔注入・輸送層（２１）、正孔輸送層（電子遮断機能が一体化されていてもよい）（２２）、発光層（２３）、ＥＴＬ（２４）、及びカソード（２５）の積層体を表す。その他の層も、本明細書において説明するように、これら描かれている層の間に挿入されてよい。
【００５６】
「デバイス」という表現には、有機発光ダイオードが含まれる。
【００５７】
［材質の特性  エネルギー準位］
イオン化ポテンシャル（ＩＰ）を測定する方法には、紫外線光電子分光法（ＵＰＳ）がある。固体状態の物質のイオン化ポテンシャルを測定することが通例であるが、気体におけるＩＰを測定することも可能である。両者の値は、固体効果の分だけ異なる。固体効果とは、例えば、光イオン化過程において生じる、正孔の分極エネルギーである。通常、分極エネルギーの値は、約１ｅＶである。しかし、より大きな値の乖離が生じる場合もある。ＩＰは、光電子の大きな運動エネルギー（すなわち、最も弱く結合している電子のエネルギー）近傍にある、光電子放出スペクトルの立ち上がりと関連している。ＵＰＳに関連する方法として、逆光電分光法（ＩＰＥＳ）を用いて、電子親和力（ＥＡ）を測定することができる。しかし、この方法は一般的ではない。その代わり、固体の酸化電位（Ｅｏｘ）及び還元電位（Ｅｒｅｄ）を測定するのではなく、溶液中における電気化学的測定が成される。適切な方法としては、例えば、サイクリックボルタンメトリーがある。混乱を避けるため、請求項に記載のエネルギー準位は、レファレンス化合物との比較によって定義する。標準的な手順で測定した場合、レファレンス化合物のサイクリックボルタンメトリーにおける酸化還元電位は明確である。酸化還元電位を電子親和力及びイオン化ポテンシャルに変換するための、簡単な規則が頻繁に使用されている。すなわち、それぞれ、
ＩＰ（ｅＶ）＝４．８ｅＶ＋ｅ＊Ｅｏｘ（Ｅｏｘは、Ｖvs.フェロセニウム／フェロセン（Ｆｃ＋／Ｆｃ）で与えられる）
ＥＡ（ｅＶ）＝４．８ｅＶ＋ｅ＊Ｅｒｅｄ（Ｅｒｅｄは、Ｖvs.Ｆｃ＋／Ｆｃで与えられる）
である（［B.W. D'Andrade, Org. Electron. 6, 11-20 (2005)］を参照。ｅ＊は電気素量）。他の参照電極又は他の参照酸化還元対の場合における、電気化学ポテンシャルを再計算するための変換因子も知られている（［A.J. Bard, L.R. Faulkner, "Electrochemical Methods: Fundamentals and Applications", Wiley, 2. Ausgabe 2000］を参照）。使用する溶液の影響に関する情報は、［N.G. Connelly et al., Chem. Rev. 96, 877 (1996)］に見られる。完全に正しい訳ではないが、イオン化エネルギー及び電子親和力の同義語として、用語「ＨＯＭＯのエネルギー（Ｅ（ＨＯＭＯ））」及び「ＬＵＭＯのエネルギー（Ｅ（ＬＵＭＯ））」を、それぞれ用いるのが一般的である（Koopmans Theorem）。考慮に入れねばならないことには、イオン化ポテンシャル及び電子親和力は、通常、「これらの値が大きいほど、放出電子又は吸収電子の結合がより強いことをそれぞれ意味する」と言われている。フロンティア軌道（ＨＯＭＯ、ＬＵＭＯ）のエネルギー規模は、これとは反対である。したがって、粗い近似としては、以下の方程式が成立する：ＩＰ＝−Ｅ（ＨＯＭＯ）、ＥＡ＝Ｅ（ＬＵＭＯ）（真空をエネルギー０とする）。
【００５８】
選択したレファレンス化合物に関して、本発明者らは、以下の還元電位の値を得た。この還元電位は、テトラヒドロフラン（ＴＨＦ）溶液中、vs.Ｆｃ＋／Ｆｃでの、標準化サイクリックボルタンメトリーによるものである。
【００５９】
【化１】
2018534792.tif 000003
2018534792.tif 000004
2018534792.tif 000005
【００６０】
標準化された手法は、実施例中に記載する。酸化還元電位の値は、実験的に用意に測定可能である。また、種々の化合物についての酸化還元電位の値が、既に知られている。そのため、これら参照例で表されている各クラスの化合物から、あるいは、特定のクラス又はサブクラスの化合物における既知のドーピング例（例えば、トリアリールトリアジン化合物）から、「あるドーパントを、同一又は類似したタイプのマトリクスに属する他の化合物に対して応用できるか否か」に関する、有益なヒントが得られる（置換のパターンによって同等の酸化還元電位となるならば）。マトリクス化合物の定義がより広くなるほど、測定される酸化還元電位の範囲もより大きくなる。例えば、他の極性基を有していないトリアジン系マトリクスの標準的な酸化還元電位は、Ｆｃ＋／Ｆｃ標準に対して、約１．９Ｖ〜２．３Ｖである。芳香族炭化水素は、約２．２Ｖ〜３．１Ｖである。リン原子上に芳香族置換基を有するホスフィンオキシドの酸化還元電位は、約１．８Ｖ〜３．１Ｖの、極端に広い範囲に調節されうる。この値は、選択されたアリール基又はヘテロアリール基次第である。
【００６１】
［基板］
基板は、柔らかいものであってもよく、硬いものであってもよい。また、基板は、透明であっても、不透明であっても、反射性であっても、半透明であってもよい。ＯＬＥＤによって生成した光を、基板を通して透過させる場合（ボトム・エミッション）、基板は透明又は半透明であらねばらない。ＯＬＥＤによって生成した光が基板と反対方向に出射される場合（いわゆるトップ・エミッション型）、基板は不透明のものであってもよい。ＯＬＥＤもまた、透明であってもよい。基板は、カソード又はアノードのどちらの隣に配置されていてもよい。
【００６２】
［電極］
電極とは、アノード及びカソードである。これらは、ある程度の伝導性を有していなければならず、好ましくは、金属性の高い導電性を有している導電体である。好ましくは、「第１電極」は、アノードである。光をデバイスの外部へ透過させるために、少なくとも１つの電極は、半透明又は透明なものである必要がある。典型的な電極は、金属及び／又は透明導電性酸化物を含んでいる、複数の層又は積層体である。他の可能な電極としては、薄いバスバー（例えば、薄い金属格子）から作られていて、ある程度の導電性を有している透明物質（例えばグラフェン、カーボンナノチューブ、ドープされた有機半導体等）で当該バスバーの隙間が満たされている（被覆されている）ものがある。
【００６３】
一実施形態においては、アノードが、基板に最も近い電極である。これを順構造と呼ぶ。他の形態では、カソードが、基板に最も近い電極である。これを逆構造と呼ぶ。
【００６４】
アノード用の典型的な材料は、ＩＴＯ及びＡｇである。カソード用の典型的な材料は、Ｍｇ：Ａｇ（Ｍｇが１０体積％）、Ａｇ、ＩＴＯ、Ａｌである。混合物を材料としてもよいし、多層構造のカソードであってもよい。
【００６５】
カソードは、好ましくはＡｇ、Ａｌ、Ｍｇ、Ｂａ、Ｃａ、Ｙｂ、Ｉｎ、Ｚｎ、Ｓｎ、Ｓｍ、Ｂｉ、Ｅｕ、Ｌｉから選択される金属を含んでおり、より好ましくはＡｌ、Ｍｇ、Ｃａ、Ｂａから選択される金属を含んでおり、より一層好ましくはＡｌ又はＭｇから選択される金属を含んでいる。ＭｇとＡｇとの合金を含んでいるカソードも、また好ましい。
【００６６】
本発明の利点の一つに、カソード材料の選択範囲を拡張できたことがある。ほとんどの場合において、仕事関数が小さい金属（現在の技術水準において、ｎ型ドープされたＥＴＬ材料を含んでいるデバイスが良い性能を発揮するために、多くの場合必要とされる）に加えて、他の金属又は導電性金属酸化物もまた、カソード材料として使用できる。金属銀製のカソードの使用は、有用な実施形態である。純銀は最良の反射性を有し、それゆえ、最高の効率を示すからである（特に、例えば、透明な基板上に積層され、透明な導電性酸化物製のアノードを備えているボトム・エミッション型デバイスにおいて）。純銀製カソードは、ドープされていないＥＴＬ又は金属塩添加物でドープされたＥＴＬを備えているデバイスには、組み込まれない。このようなデバイスは、電子の注入が不充分であるため、駆動電圧が高く、効率性が低いためである。
【００６７】
同様に、カソードを基板上に事前に形成することもできるし（このとき、デバイスは逆造型デバイスである）、順構造型デバイス中のカソードを金属の真空蒸着又はスパッタリングにより形成することもできる。
【００６８】
［正孔輸送層］
ＨＴＬは、ワイドギャップ半導体を含んでいる層であり、アノードから発光層（ＬＥＬ）への、又はＣＧＬから発光層への、正孔の輸送を担っている。ＨＴＬは、アノードとＬＥＬとの間、又は、ＣＧＬの正孔を発生させる側とＬＥＬとの間、に備えられている。ＨＴＬは、他の物質（例えばｐ型ドーパント）と混合することができる。この場合、ＨＴＬはｐ型ドープされていると言われる。複数の層がＨＴＬに含まれていてもよく、これら複数の層は組成が異なっていてもよい。ＨＴＬをｐ型ドープすることにより、抵抗率が低減され、ドープしていない半導体の高い抵抗率に起因する出力の損失を避けられる。また、ドープしたＨＴＬを、光学スペーサとして用いることもできる。というのも、ＨＬＴは、抵抗率を大幅に上昇させることなく、非常に肉厚に成形することができるからである（最大１０００ｎｍ以上）。
【００６９】
好適な正孔伝達マトリクス（ＨＴＭ）としては、例えば、ジアミン類由来の化合物が挙げられる。このような化合物では、窒素原子上の孤立電子対と共役している非局在化π電子系が、少なくとも、ジアミン分子の２個の窒素原子の間に存在する。この例としては、Ｎ４，Ｎ４’−ジ（ナフタレン−１−イル）−Ｎ４，Ｎ４’−ジフェニル−［１，１’−ビフェニル］−４，４’−ジアミン（ＨＴＭ１）、Ｎ４，Ｎ４，Ｎ４''，Ｎ４''−テトラ（［１，１’−ビフェニル］−４−イル）−［１，１’：４’，１''−テルフェニル］−４，４''−ジアミン（ＨＴＭ２）が挙げられる。ジアミンの合成については、各種文献に詳細に記載されている。また、多くのジアミンＨＴＭが市販されており、容易に入手することができる。
【００７０】
［正孔注入層（ＨＩＬ）］
ＨＩＬは、アノード又はＣＧＬの正孔を発生させる側から、隣接するＨＴＬ中へと、正孔の注入を促進する層である。通常、ＨＴＬは非常に薄い層である（１０ｎｍ未満）。正孔注入層は、厚さ１ｎｍ程度の、ｐ型ドーパントの純粋な層でありうる。ＨＴＬがドープされている場合は、ＨＩＬは必要でない場合もある。注入の機能が、ＨＴＬによって既に与えられているためである。
【００７１】
［発光層（ＬＥＬ）］
発光層は、少なくとも１種類の発光物質を含んでいなければならない。また、任意構成で、追加の層を備えていてもよい。ＬＥＬが２種類以上の物質の混合物を含んでいる場合、電荷キャリアの注入は、異なる物質間において生じてもよい（例えば、発光物質ではない物質において）。あるいは、発光物質に対して直接、電荷キャリアの注入が生じてもよい。ＬＥＬの内部又は近傍では、多くの異なるエネルギー遷移過程が生じうる。その結果、異なる種類の発光が生じる。例えば、ホスト物質中で励起子が形成され、次に、一重項励起子又は三重項励起子として発光物質に遷移することがある。すると、この発光物質は、一重項状態又は三重項状態の発光物質となり、光を放射することができる。異なる種類の発光物質を混合することにより、効率を向上させることができる。発光ホスト及び発光ドーパントからの発光を利用することにより、白色光を実現することができる。可能な一実施形態において、発光層は、１種類以上の高分子を含んでいる。多くの蛍光性高分子が知られている。その代わりに（又はそれに加えて）、高分子に燐光性発光物質のホストの役割を担わせてもよい。別の実施形態において、発光物質は、真空蒸着処理が可能な低分子化合物であってもよい。金属を含まない有機化合物（例えば、多環芳香族炭化水素、多環複素環式化合物、多環芳香族アミン、及び、このようなビルディングブロックの多様な組み合わせとして設計される化合物）は、蛍光性発光物質として通常使用される。一方で、金属複合体又は有機金属化合物は、燐光性発光物質として通常利用される。
【００７２】
［正孔遮断層（ＨＢＬ）及び電子遮断層（ＥＢＬ）］
遮断層は、ＬＥＬ中の電荷キャリアの拘束を促進するために使用できる。これらの遮断層は、ＵＳ７,０７４,５００Ｂ２において、より詳細に説明されている。
【００７３】
［電子輸送層（ＥＴＬ）］
ＥＴＬは、ワイドギャップ半導体を含んでいる層であり、カソードからＬＥＬへの、又はＣＧＬもしくはＥＩＬ（後述）からＬＥＬへの、電子の輸送を担っている。ＥＴＬは、カソードとＬＥＬの間、又は、ＣＧＬの電子を発生させる側とＬＥＬとの間、に備えられている。ＥＴＬは、電気的ｎ型ドーパントと混合することができる。この場合、ＥＴＬは、ｎ型ドープされていると言われる。複数の層がＥＴＬに含まれていてもよく、これら複数の層は組成が異なっていてもよい。ＥＴＬを電気的ｎ型ドープすることにより、抵抗率が低減され、及び／又は、隣接する層への電子注入能が向上する。更に、ドープしていない半導体の高い抵抗率（及び／又は低い注入能）に起因する、出力の損失を避けられる。電気的ドープすることによって、ドープされていないＥＴＭと比較してドープされた半導体材料の導電率を実質的に増加させる程度の新たな電荷キャリアが発生するならば、このドープされたＥＴＬを光学スペーサとして用いることもできる。というのも、このドープされたＥＴＬを備えるデバイスの駆動電圧を顕著に上昇させることなく、ＥＴＬを非常に肉厚に成形することができるからである（最大１０００ｎｍ以上）。新たな電荷キャリアを発生させると考えられている、多くの場合に好適な電気的ドーピングの一形態に、いわゆる酸化還元ドーピングがある。ｎ型ドーピングの場合の酸化還元ドーピングは、ドーパントからマトリクス分子への電子の移動に相当する。
【００７４】
実質的に元素形態である金属をドーパントとして用いる電気的ｎ型ドーピングの場合、金属原子からマトリクス分子への電子の移動の結果、金属カチオン及びマトリクス分子のアニオンラジカルが生じると考えられている。アニオンラジカルから近傍にある通常のマトリクス分子へと１つの電子が遷移することが、ｎ型酸化還元ドープ半導体における電荷移動のメカニズムであると、昨今では考えられている。
【００７５】
アルカリ金属を用いてｎ型ドープされた実質的に共有結合性のマトリクスを含んでいる電子輸送半導体材料を、本発明に係る金属層と組み合わせることができる。発明の概要欄に記載の通り、実質的に共有結合性のマトリクス材料の化学的組成は、特に限定されない。極性基を有しているマトリクス化合物（例えば、窒素複素環若しくはリン複素環を有している有機化合物、又はホスフィンオキシド基を有している化合物）が有用である。リン複素環を有しているマトリクスの中でも、ホスフェピン化合物は非常に良いマトリクス化合物であることが判っている。上述した酸化還元電気的ドーピングの観点から、金属でｎ型ドープされた半導体の全ての特性を厳密に説明することは、依然として困難である。特に、本発明の半導体材料において観察されるような、第１金属と第２金属との間の未知の相乗効果からは、次のようなヒントがもたらされる。すなわち、実質的に共有結合性のマトリクス材料を金属ドーピングすることによって、酸化還元ドーピングと、マトリクス材料と金属原子及び／又はそのクラスターとの混合とが有利に組み合わされるのかもしれない。しかしながら、観察された効果は全て、「金属でドープされた半導体材料は、添加された金属性元素の少なくとも一部を実質的に元素状態で含んでいる」という、広く受け入れられている仮定と整合している。
【００７６】
異なる機能を持った他の層を設けてもよく、当業者に知られているようにデバイス設計を変更してもよい。例えば、カソードとＥＴＬとの間に、金属製、金属複合体製又は金属塩製の電子注入層（ＥＩＬ）を用いてもよい。
【００７７】
［電荷発生層（ＣＧＬ）］
ＯＬＥＤは、ＣＧＬを備えていてもよい。ＣＧＬを電極と結合させて逆接合点(inversion contact)として用いることもできるし、積層ＯＬＥＤにおいては接合ユニットとして用いることもできる。ＣＧＬは、多くの異なる構成及び名称を有しうる（例としては、ｐｎ接合、接合ユニット、トンネル接合等）。ＵＳ２００９／００４５７２８Ａ１、ＵＳ２０１０／０２８８３６２Ａ１に開示されているｐｎ接合が、その例である。
【００７８】
［積層ＯＬＥＤ］
ＯＬＥＤが、ＣＧＬによって隔てられている２つ以上のＬＥＬを備えている場合、当該ＯＬＥＤを積層型ＯＬＥＤと呼ぶ（そうでないものは、シングルユニット型ＯＬＥＤと呼ぶ）。（i）最も近い２つのＣＧＬの間にある層の群、又は（ii）電極の一方と最も近いＣＧＬとの間にある層の群、のことを「エレクトロルミネッセント単位（ＥＬＵ）」と呼ぶ。したがって、積層型ＯＬＥＤは次のように表すことができる：アノード／ＥＬＵ１／｛ＣＧＬＸ／ＥＬＵ１＋Ｘ｝Ｘ／カソード（ｘは正の整数である。それぞれのＣＧＬＸ又はＥＬＵ１＋Ｘは、同じであっても異なっていてもよい）。また、ＵＳ２００９／０００９０７２Ａ１に開示されているように、２つのＥＬＵの互いに隣接している層によって、ＣＧＬを形成させることもできる。積層型ＯＬＥＤについては、例えば、ＵＳ２００９／００４５７２８Ａ１、ＵＳ２０１０／０２８８３６２Ａ１及びこれらが援用する文献にて、更に説明されている。
【００７９】
［有機層の堆積］
電子デバイス中の任意の有機層は、公知の技術により積層することができる（例えば、真空蒸着（ＶＴＥ）、有機気相蒸着、レーザ熱転写、スピンコーティング、ブレードコーティング、スロットダイコーティング、インクジェット印刷等）。本発明に係るＯＬＥＤを作製するための好適な方法は、真空蒸着である。重合性の材料は、適当な溶媒中の溶液から、コーティング技術によって、好適に処理される。
【００８０】
［金属の堆積］
本発明の金属層は、第１金属及び第２金属を実質的な元素形態で含んでいる。それゆえ、本発明の製造方法においては、１種類以上の第１金属及び１種類以上の第２金属を、それらの元素形態又は実質的な元素形態から気化させることが有利である。これに関して、「実質的に金属性の組成物」という用語は、１種類以上の第１金属及び１種類以上の第２金属を、少なくとも部分的には、前記に定義した意味において実質的に元素形態で含んでいる組成物のことであると理解されたい。
【００８１】
金属及び／又は金属合金のみを含んでいる組成物から放出される任意の金属蒸気は、実質的な元素形態で金属を含んでいるとみなされる。ＥＰ１６４８００４２Ｂ１に記載のガリウム合金又はビスマス合金から放出されるセシウム蒸気は、通常、実質的に金属性の組成物に由来する１種類の金属成分の気化であると理解される。それゆえ、これによって実質的に元素形態のセシウム金属蒸気が提供されると理解される。
【００８２】
これに対してより一般的に、金属を含んでいる任意の実質的に金属性の組成物は、真空下で加熱された場合、少なくとも部分的には、実質的に元素状態の金属蒸気を放出しうると合理的に期待されうる。とりわけ、（i）実質的に金属性の組成物に任意構成として含まれている非金属成分が、化学的に不活性及び／又は不揮発性であるとき、又は（ii）任意構成として含まれている非金属成分が、組成物の小部分しか占めない（好ましくは２０原子％未満、より好ましくは１０原子％未満、より一層好ましくは５原子％未満、より一層好ましくは２原子％未満、最も好ましくは１％未満）ときには、特に期待されうる。
【００８３】
本発明の金属層は、常法によって入手可能であることについて言及する必要がある。つまり、第１蒸着源より第１金属を蒸着させ、第２蒸着源より第２金属を蒸着させる方法である。
【００８４】
従来の製造方法の利点は、第１蒸着源及び第２蒸着源のそれぞれの温度を、個別に調節できる点にある。これによって、第１金属及び第２金属の蒸着速度を、これらの金属の異なる揮発性に合わせて容易に調節することができる。欠点としては、設備が複雑となること、及び両成分の堆積速度の再現性の確保が困難であること（特に、大きな表面積上への）が挙げられる。
【００８５】
しかし驚くべきことに、本発明者らが見出したところによると、１０−２Ｐａ未満の圧力下においては、Ｌｉ、Ｎａ、Ｋ、Ｒｂ及びＣｓより選択される第１金属の揮発性と、Ｚｎ、Ｃｄ、Ｈｇ及びＴｅより選択される第２金属の揮発性は、充分に近い。そのため、単一の蒸着源（第１蒸着源）から、第１金属及び第２金属を蒸着させることが可能となりうる。とりわけ、実質的に金属性の組成物として第１蒸着源に含まれている組成物を設計することによって、両方の金属の揮発性が互いにより適切に調節されている場合には、特にそうである（このとき、第１金属及び第２金属は、少なくとも部分的には、相互作用が可能なように互いに接触している）。
【００８６】
蒸着源中に特定の金属を実質的に純粋な形態で含むのではなく、第１金属及び第２金属を含んでいる合金の形態で金属組成物を設計することが、有利であることが示された。この合金が、第１金属及び第２金属を、少なくとも部分的には１つの均一相中に含んでいる場合、特に有利であることが更に示された。
【００８７】
第１金属及び第２金属を含んでいる均一相が十分に高い融点を有する場合（好ましくは、第１金属の融点及び第２金属の融点よりも高い場合）、特に有利であることも更に判った。十分に低い操作圧力下においては（通常は１０−２Ｐａ未満）、融点が十分に高ければ、本発明の製造方法の最も好ましい実施形態が実現できる。この実施形態では、第１金属及び第２金属の組成物は定組成で昇華し、第１金属と第２金属との割合は変化することがない。この実施形態において、第１金属の蒸着速度及び第２金属の蒸着速度の割合は、組成物を与える第１蒸着源の温度とは独立である。第１蒸着源の温度は、組成物の設計によって決定された原子の割合にて、第１金属及び第２金属の全体の気化を併せて制御している。
【００８８】
［電気的ドーピング］
最も信頼性が高いとともに、最も効率的であるＯＬＥＤとは、電気的にドープされた層を備えているＯＬＥＤである。一般的に、電気的ドーピングとは、電気特性を向上させること（とりわけ、ドーパントを含んでいない純粋な電荷発生マトリクスと比較して、ドープされた層の導電性及び／又は注入能を向上させること）を意味する。狭義には、正孔輸送層が適切なアクセプター物質でドープされているか（ｐ型ドーピング）、あるいは、電子輸送層が適切なドナー物質でドープされている（ｎ型ドーピング）。このようなドーピングは、通常、酸化還元ドーピング又は電荷輸送ドーピングと呼ばれている。酸化還元ドーピングによって、有機固相中の電荷キャリア密度を（したがって導電率を）、実質的に増加させることができる。換言すれば、酸化還元ドーピングによって、半導体マトリクスの電荷キャリア密度を、ドープされていないマトリクスの電荷キャリア密度と比較して増加させることができる。有機発光ダイオードにおけるドープされた電荷輸送層の使用（アクセプター様分子の混合による正孔輸送層のｐ型ドーピング、ドナー様分子の混合による電子輸送層のｎ型ドーピング）については、例えば、ＵＳ２００８／２０３４０６及びＵＳ５，０９３，６９８に記載されている。
【００８９】
ＵＳ２００８２２７９７９は、無機ドーパント及び有機ドーパントを用いた有機輸送材料の電荷輸送ドーピングについて、詳細に開示している。基本的に、ドーパントからマトリクスへと効率的に電子輸送されると、マトリクスのフェルミ準位が増加する。ｐ型ドーピングの場合の効率的な輸送に関しては、ドーパントのＬＵＭＯエネルギーが、（i）マトリクスのＨＯＭＯエネルギーよりも負であるか、（ii）少なくとも僅かに正である値以下である（好ましくは、マトリクスのＨＯＭＯエネルギーよりも０．５ｅＶ未満だけ正である）、ことが好ましい。ｎ型ドーピングの場合は、ドーパントのＨＯＭＯエネルギーが、（i）マトリクスのＬＵＭＯエネルギーよりも正であるか、（ii）少なくとも僅かに負である値以上である（好ましくは、マトリクスのＬＵＭＯエネルギーと比べて０．５ｅＶ未満だけ負である）、ことが好ましい。更に望ましくは、ドーパントからマトリクスへとエネルギー移動させる際のエネルギー準位の差は、＋０．３ｅＶ未満である。
【００９０】
酸化還元ドープされた正孔輸送材料の公知の典型例としては、以下が挙げられる：テトラフルオロ−テトラシアノキノンジメタン（Ｆ４ＴＣＮＱ、ＬＵＭＯ準位：約−５．２ｅＶ）でドープした、銅フタロシアニン（ＣｕＰｃ、ＨＯＭＯ準位：約−５．２ｅＶ）；Ｆ４ＴＣＮＱでドープした、亜鉛フタロシアニン（ＺｎＰｃ、ＨＯＭＯ：−５．２ｅＶ）；Ｆ４ＴＣＮＱでドープした、α−ＮＰＤ（Ｎ，Ｎ’−ビス（ナフタレン−１−イル）−Ｎ，Ｎ’−ビス（フェニル）−ベンジジン）；２，２’−（ペルフルオロナフタレン−２，６−ジイリデン）ジマロノニトリル（ＰＤ１）でドープした、α−ＮＰＤ；２，２’，２’’−（シクロプロパン−１，２，３−トリイリデン）トリス（２−（ｐ−シアノテトラフルオロフェニル）アセトニトリル）（ＰＤ２）でドープした、α−ＮＰＤ。本願のデバイス例においては、ｐ型ドーピングは全て、８ｍｏｌ％のＰＤ２によって行った。
【００９１】
酸化還元ドープされた電子輸送材料の公知の典型例としては、以下が挙げられる：アクリジンオレンジベース（ＡＯＢ）でドープされた、フラーレンＣ６０；ロイコクリスタルバイオレットでドープされた、ペリレン−３，４，９，１０−テトラカルボン酸−３，４，９，１０−二無水物（ＰＴＣＤＡ）；テトラキス（１，３，４，６，７，８−ヘキサヒドロ−２Ｈ−ピリミドロ［１，２−ａ］ピリジアミナト）ジタングステン（ＩＩ）（Ｗ２（ｈｐｐ）４）でドープされた、２，９−ジ（フェナントレン−９−イル）−４，７−ジフェニル−１，１０−フェナントロリン；３，６−ビス−（ジメチルアミノ）−アクリジンでドープされた、ナフタレンテトラカルボン酸二無水物（ＮＴＣＤＡ）；ビス（エチレン−ジチオ）テトラチアフルバレン（ＢＥＤＴ−ＴＴＦ）でドープされた、ＮＴＣＤＡ。
【００９２】
酸化還元ドーパント以外に、特定の金属塩を代わりに用いて電気的ｎ型ドープすることができる。その結果として、ドープされた層を備えているデバイスの駆動電圧を、金属塩を用いていない同じデバイスと比較して低減させることができる。電子デバイス中で、これらの金属塩（「電気的ドーピング添加物」と呼ばれることもある）が電圧の低下に寄与する真のメカニズムは、未だ解明されていない。これらの金属塩は、ドープされた層の導電率というよりも、隣接する層との間の界面におけるポテンシャル障壁を変化させると考えられている。というのも、この駆動電圧に関する有利な効果は、これらの添加物でドープされた層が非常に薄い場合に限って得られるからである。上述の電気的ドープされていない層又は添加物でドープされている層は、通常は５０ｎｍよりも薄く、好ましくは４０ｎｍよりも薄く、より好ましくは３０ｎｍよりも薄く、より一層好ましくは２０ｎｍよりも薄く、最も好ましくは１５ｎｍよりも薄い。製造工程が充分に緻密であるならば、添加物でドープされている層を１０ｎｍよりも薄く（又は５ｎｍよりも薄く）作製することができ、これは有用である。
【００９３】
電気的ドーパントとして有用な金属塩の典型的な代表例としては、１価又は２価の金属カチオンを含んでいる塩がある。好ましくは、アルカリ金属又はアルカリ土類金属の塩が使用される。塩のアニオンは、好ましくは、十分な揮発性を有している塩を与えるアニオンである。十分な揮発性があれば、高真空条件下における堆積が可能になる（特に、電子輸送マトリクスの堆積に適した温度及び圧力の範囲と同等の、温度及び圧力の範囲において）。
【００９４】
このようなアニオンの例として、８−ヒドロキシキノリノラートアニオンが挙げられる。このアニオンの金属塩（例えば、式Ｄ１に表されるリチウム８ヒドロキシキノリノラート（ＬｉＱ））は、周知の電気的ドーピング添加物である。
【００９５】
【化２】
2018534792.tif 000006
【００９６】
電子輸送マトリクスにおける電気的ドーパントとして有用な、別の金属塩の種類には、ＰＣＴ／ＥＰ２０１２／０７４１２７（ＷＯ２０１３/０７９６７８）に開示されている化合物がある。この化合物は、一般式（ＩＩ）で示される。
【００９７】
【化３】
2018534792.tif 000007
【００９８】
式中、Ａ１は、Ｃ６〜Ｃ２０アリーレンである。Ａ２及びＡ３のそれぞれは、独立に、Ｃ６〜Ｃ２０アリールより選択される。ここで、前記アリール又はアリーレンは、未置換であってもよく、Ｃ及びＨを有している基で置換されていてもよく、ＬｉＯ基で更に置換されていてもよい（ただし、アリール基又はアリーレン基中の所与のＣ数には、当該アリール基又はアリーレン基上に存在する全ての置換基のＣも含まれる）。「置換又は未置換のアリーレン」という用語は、置換又は未置換のアレーンに由来する、２価のラジカルを表すと理解されたい。このとき、隣接している構造部分（化学式（Ｉ）中のＯＬｉ基及びジアリールホスフィンオキシド基）はいずれも、アリーレン基の芳香環に直接結合している。この種類のドーパントは、化合物Ｄ２に表される（式中のＰｈはフェニルを表す）。
【００９９】
【化４】
2018534792.tif 000008
【０１００】
電子輸送マトリクスにおける電気的ドーパントとして有用な、また別の金属塩の種類には、ＰＣＴ／ＥＰ２０１２／０７４１２５（ＷＯ２０１３／０７９６７６）で開示される化合物がある。この化合物は、一般式（ＩＩＩ）で示される。
【０１０１】
【化５】
2018534792.tif 000009
【０１０２】
式中、Ｍは金属イオンである。Ａ４〜Ａ７のそれぞれは、独立に、Ｈ、置換又は未置換のＣ６〜Ｃ２０アリール、及び置換又は未置換のＣ２〜Ｃ２０ヘテロアリールから選択される。ｎは、金属イオンの価数である。この種類のドーパントは、化合物Ｄ３に表される。
【０１０３】
【化６】
2018534792.tif 000010
【０１０４】
本発明に係るデバイスにおいては、例えば、電子注入層又は電子輸送層に添加物を利用できる。その一方で、本発明の金属層は、電荷発生層において使用される。その代わりに（又はそれに加えて）、本発明に係る金属層は電子注入層として使用可能であり、一方、添加物は電荷発生層に使用可能である。
【０１０５】
〔本発明の有利な効果〕
本発明者らが見出したところによると、驚くべきことに、アルカリ金属の亜鉛合金は、広範な組成及び広範な堆積速度において、１０−２Ｐａ未満の高真空で、昇華及び分取が可能である。
【０１０６】
更なる実験によって示されたところによると、１つの蒸着源から金属合金又は実質的に金属性の組成物を蒸着させることは、幅広く応用可能であり、前記の第１金属及び第２金属を含む金属層の製造に再現性を与える技術的に単純な方法である。このような金属層を備えているデバイスを詳細に研究することによって、本発明者らは、「本発明の金属層は、単一の陽性金属（例えば、Ｌｉ）からなる公知の金属層とは大きく異なる」という、他の予期せぬ発見に至った。このような公知の層は、通常、厚さの最適条件が非常に狭い。これに対し、本発明の層を備えているデバイスは、当該層の厚さが著しく大きくとも、効率的であることが立証されている。
【０１０７】
更に、本発明の金属層は、非常に驚くべき光学特性を示す。例えば、同等の厚さの純粋な金属層と比較して、光透過性が改良されている。
【０１０８】
これらの発見によって、電子デバイスの設計及び製造、並びに工業スケールでの電子デバイスの製造における新たな選択肢が広がることになる。
【実施例】
【０１０９】
［補助材料］
【０１１０】
【化７】
2018534792.tif 000011
2018534792.tif 000012
【０１１１】
［補助手法］
（サイクリックボルタンメトリー）
特定の化合物の酸化還元電位は、試験物質の０．１Ｍ  ＴＨＦ（アルゴンにより脱気し、乾燥させてある）溶液中で、アルゴン雰囲気下にて測定した。支持電解質として、０．１Ｍ  テトラブチルアンモニウム・ヘキサフルオロホスフェートを使用した。白金製作用電極間にて、塩化銀で被覆されている銀ワイヤーからなるＡｇ／ＡｇＣｌ疑似標準電極を用いて測定した。電極を測定溶液に直接浸漬し、スキャン速度は１００ｍＶ／ｓとした。１回目の測定は、作用電極間に最も大きな範囲の電位差を設定して行い、その後の測定においては、当該範囲を適宜調整した。最後の３回の測定は、標準としてフェロセンを添加して行った（濃度：０．１Ｍ）。試験化合物の陰極ピーク及び陽極ピークに対応する電位の平均は、Ｆｃ＋／Ｆｃ標準酸化還元対について測定した陰極電位及び陽極電位の平均を差し引いた後で、上述した最終的な値を得た。試験した全てのホスフィンオキシド化合物は、既報の比較化合物と同様に、明確に可逆的な電子化学的ふるまいを示した。
【０１１２】
〔合成例〕
金属合金の合成は、標準的な冶金学的手法に沿って行った。密封したタンタル製又はセラミック製の坩堝内で、アルゴン雰囲気化において元素を融解させることにより、合成を行った。
【０１１３】
製造した合金を、半導体材料及び金属層の製造のための気化可能なドーパントとして試験した。試験は、製造したままと、真空下での昇華及び分取によって精製した後との、両方で行った。
【０１１４】
製造した合金の使用例を表１に示す。
【０１１５】
〔デバイスの実施例〕
［実施例１  青色ＯＬＥＤ］
以下の手順により、第１の青色発光デバイスを作製した。まず、ＩＴＯガラス基板上に、ＰＤ２でドープしたＡ１の層（１０ｎｍ、マトリクスのドーパントに対する重量比は９２重量％：８重量％）を堆積させた。続いて、ドープされていないＡ１の層（１２５ｎｍ）、及びドープされていないＡ２の層（５ｎｍ）を堆積させた。次に、NUBD370（Sun Fine Chemicals）でドープしたABH113（Sun Fine Chemicals）を、青色蛍光を発する発光層として堆積させた（厚さ：２０ｎｍ、９７重量％：３重量％）。任意構成である化合物Ａ３の中間層（４ｎｍ）は、本実施例では省略した。選択したマトリクス化合物の層（３５ｎｍ）を、発光層の上に直接堆積させた。次に、Ｎａ−Ｚｎ合金（２．６重量％のＮａ及び９７．４重量％のＺｎを含む）の堆積によって形成されている、電子注入層（１０ｎｍ）を堆積させた。最後に、試験する半導体層の上に、カソードとしてアルミニウム層（厚さ：１００ｎｍ）を堆積させた。
【０１１６】
電流密度１０ｍＡ／ｃｍ２にて測定した電圧、量子効率、及び国際照明委員会（ＣＩＥ）による色空間中のｙ座標を、表１に示す。
【０１１７】
【表１】
2018534792.tif 000013
【０１１８】
〔使用されている略語〕
ａｔ％            原子パーセント
ＣＧＬ            電荷発生層
ＣＶ        サイクリックボルタンメトリー
ＤＣＭ            ジクロロメタン
ＤＳＣ            示差走査熱量測定
ＥＩＬ            電子注入層
ＥＱＥ            エレクトロルミネセンスの外部量子効率
ＥＴＬ      電子輸送層
ＥＴＭ            電子輸送マトリクス
ＥｔＯＡｃ  酢酸エチル
Ｆｃ＋／Ｆｃ フォロセニウム／フェロセン参照系
ｈ          時間
ＨＩＬ            正孔注入層
ＨＯＭＯ    最高被占分子軌道
ＨＴＬ            正孔輸送層
ＨＴＭ            正孔輸送マトリクス
ＩＴＯ            酸化インジウムスズ
ＬＵＭＯ    最低空分子軌道
ＬＥＬ            発光層
ＬｉＱ            リチウム８−ヒドロキシキノリノラート
ＭｅＯＨ    メタノール
ｍｏｌ％    モルパーセント
ＯＬＥＤ    有機発光ダイオード
ＱＡ        品質保証
ＲＴ        室温
ＴＨＦ            テトラヒドロフラン
ＵＶ        紫外線（紫外光）
ｖｏｌ％    体積パーセント
ｖ／ｖ            体積／体積（割合）
ＶＴＥ            熱蒸着
ｗｔ％            重量（質量）パーセント
【図１】
2018534792.tif 000014
【図２】
2018534792.tif 000015
【国際調査報告】
2018534792.tif 000016
2018534792.tif 000017
2018534792.tif 000018